(57)【要約】【課題】本発明１は、サリチル酸系化合物やベンゾフェノン系化合物等の芳香族化合物を含有しながらも着色のない合わせガラス用中間膜、発光性合わせガラス用中間膜、及び、該合わせガラス用中間膜を含む合わせガラスを提供することを目的とする。本発明２は、光線が照射されることにより、輝度が高い画像を表示し、長期間使用しても画像の輝度の低下を抑制することができる合わせガラス用中間膜、及び、該合わせガラス用中間膜を含む合わせガラスを提供することを目的とする。【解決手段】本発明１は、金属に配位する構造を有する芳香族化合物及び酸化防止剤を含む合わせガラス用中間膜であって、前記酸化防止剤は、フェノール系化合物、リン酸系化合物及び硫黄系化合物からなる群より選択される少なくとも１種の酸化防止剤である合わせガラス用中間膜である。本発明２は、熱可塑性樹脂、テレフタル酸エステル構造を有する発光材料及びベンゾトリアゾール系紫外線吸収剤を含む発光層を有する合わせガラス用中間膜であって、前記テレフタル酸エステル構造を有する発光材料１重量部に対する前記ベンゾトリアゾール系紫外線吸収剤の含有量が０．０５〜１０重量部である合わせガラス用中間膜である。【選択図】    なし【特許請求の範囲】
【請求項１】
熱可塑性樹脂、金属に配位する構造を有する芳香族化合物及び酸化防止剤を含む合わせガラス用中間膜であって、
前記酸化防止剤は、フェノール系化合物、リン酸系化合物及び硫黄系化合物からなる群より選択される少なくとも１種の酸化防止剤である
ことを特徴とする合わせガラス用中間膜。
【請求項２】
熱可塑性樹脂１００重量部に対して０．００１〜１０重量部の金属に配位する構造を有する芳香族化合物を含有することを特徴とする請求項１の合わせガラス用中間膜。
【請求項３】
金属と配位する構造を有する芳香族化合物１重量部に対する酸化防止剤の含有量が０．０５〜４００重量部であることを特徴とする請求項１又は２記載の合わせガラス用中間膜。
【請求項４】
請求項１、２又は３記載の合わせガラス用中間膜を含むことを特徴とする発光性合わせガラス用中間膜。
【請求項５】
請求項１、２又は３記載の合わせガラス用中間膜又は請求項４記載の発光性合わせガラス用中間膜が、一対のガラス板に積層されていることを特徴とする合わせガラス。
【請求項６】
熱可塑性樹脂、テレフタル酸エステル構造を有する発光材料及びベンゾトリアゾール系紫外線吸収剤を含む発光層を有する合わせガラス用中間膜であって、
前記テレフタル酸エステル構造を有する発光材料１重量部に対する前記ベンゾトリアゾール系紫外線吸収剤の含有量が０．０５〜１０重量部である
ことを特徴とする合わせガラス用中間膜。
【請求項７】
発光層におけるテレフタル酸エステル構造を有する発光材料１重量部に対するベンゾトリアゾール系紫外線吸収剤の含有量が０．４〜２重量部であることを特徴とする請求項６記載の合わせガラス用中間膜。
【請求項８】
請求項６又は７記載の合わせガラス用中間膜が、一対のガラス板の間に積層されていることを特徴とする合わせガラス。
【発明の詳細な説明】
【技術分野】
【０００１】
本発明１は、サリチル酸系化合物やベンゾフェノン系化合物等の芳香族化合物を含有しながらも着色のない合わせガラス用中間膜、発光性合わせガラス用中間膜及び、該合わせガラス用中間膜を含む合わせガラスに関する。
本発明２は、光線が照射されることにより、高輝度の画像を表示し、長期間使用しても画像の輝度の低下を抑制することができる合わせガラス用中間膜、及び、該合わせガラス用中間膜を含む合わせガラスに関する。
【背景技術】
【０００２】
合わせガラスは、外部衝撃を受けて破損してもガラスの破片が飛散することが少なく安全であるため、自動車等の車両のフロントガラス、サイドガラス、リアガラスや、航空機、建築物等の窓ガラス等として広く使用されている。合わせガラスとして、少なくとも一対のガラス間に、例えば、液状可塑剤とポリビニルアセタール樹脂とを含む合わせガラス用中間膜を介在させ、一体化させた合わせガラス等が挙げられる。
【０００３】
近年、自動車用のフロントガラスについて、このフロントガラスと同じ視野内に自動車走行データである速度情報等の計器表示をヘッドアップディスプレイ（ＨＵＤ）として表示させようとする要望が高まっている。
ＨＵＤとしては、これまでに数々の形態が開発されている。最も一般的なＨＵＤとしてコントロールユニットから送信される速度情報等をインストゥルメンタル・パネルの表示ユニットからフロントガラスに反射させることにより、運転者がフロントガラスと同じ位置、すなわち、同一視野内で速度情報等を視認できるＨＵＤがある。
ＨＵＤ用の合わせガラス用中間膜として、例えば、特許文献１には、所定の楔角を有する楔形合わせガラス用中間膜等が提案されており、合わせガラスにおいて計器表示が二重に見えるというＨＵＤの欠点を解決することが提案されている。
【０００４】
特許文献１に記載された合わせガラスは、合わせガラスの面内の一部の領域であれば、計器表示が二重に見えるというＨＵＤの欠点を解決することができる。即ち、合わせガラスの面内の全面において、計器表示が二重に見えるという問題は解決されていない。
特許文献２には、２枚の透明板の間に、ヒドロキシテレフタレートを含む中間層が積層された合わせガラスが開示されている。特許文献２に記載された合わせガラスは、光線が照射されることにより、コントラストが高い画像を表示することができる。
【先行技術文献】
【特許文献】
【０００５】
【特許文献１】特表平４−５０２５２５号公報
【特許文献２】国際公開第２０１０／１３９８８９号
【発明の概要】
【発明が解決しようとする課題】
【０００６】
本発明者らは、発光材料としてサリチル酸系化合物やベンゾフェノン系化合物等の芳香族化合物を検討した。その結果、発光材料としてサリチル酸系化合物やベンゾフェノン系化合物等の芳香族化合物を用いることにより、光線が照射されることにより、コントラストが高い画像を表示することができることを確認した。しかしながら、このような芳香族化合物を発光材料として用いて製造した合わせガラス用中間膜は、着色が認められるという問題があることを見出した。また、このような問題は、発光材料に限らず、ある種の芳香族化合物を用いて合わせガラス用中間膜を製造した場合に共通して発生する問題であることも見出した。
本発明者らは、また、熱可塑性樹脂とテレフタル酸エステル構造を有する発光材料とを含む発光層を有する合わせガラス用中間膜を検討した。その結果、発光材料としてテレフタル酸エステル構造を有する発光材料を用いることにより、光線が照射されることにより、コントラストが高い画像を表示することができることを確認した。しかしながら、このような合わせガラス用中間膜をＨＵＤとして用いた場合、当初は高輝度の画像を表示できても、経時により画像の輝度が低下してしまうという問題があることを見出した。
【０００７】
本発明１は、サリチル酸系化合物やベンゾフェノン系化合物等の芳香族化合物を含有しながらも着色のない合わせガラス用中間膜、発光性合わせガラス用中間膜、及び、該合わせガラス用中間膜を含む合わせガラスを提供することを目的とする。
本発明２は、光線が照射されることにより、高輝度の画像を表示し、長期間使用しても画像の輝度の低下を抑制することができる合わせガラス用中間膜、及び、該合わせガラス用中間膜を含む合わせガラスを提供することを目的とする。
【課題を解決するための手段】
【０００８】
本発明１は、熱可塑性樹脂、金属に配位する構造を有する芳香族化合物及び酸化防止剤を含む合わせガラス用中間膜であって、前記酸化防止剤は、フェノール系化合物、リン酸系化合物及び硫黄系化合物からなる群より選択される少なくとも１種の酸化防止剤である合わせガラス用中間膜である。
以下に本発明１を詳述する。
【０００９】
本発明者らは、鋭意検討の結果、サリチル酸系化合物やベンゾフェノン系化合物等の芳香族化合物を含有する合わせガラス用中間膜が着色する原因が、これらの芳香族化合物と金属との反応によることを見出した。合わせガラス用中間膜中には、原料となる熱可塑性樹脂中の不純物に由来する金属や、接着力調整剤として加える金属塩に由来する金属が含まれる。サリチル酸系化合物やベンゾフェノン系化合物等の芳香族化合物は、いずれも金属に配位する構造を有するものであることから、芳香族化合物と金属とが反応して着色するものと思われた。このような着色は、加熱によって促進される。
本発明者らは、更に鋭意検討の結果、特定の酸化防止剤を組み合わせることにより、このような着色を抑制できることを見出し、本発明１を完成した。
【００１０】
本発明１の合わせガラス用中間膜は、熱可塑性樹脂を含む。本発明１において熱可塑樹脂は、バインダー樹脂としての役割を果たす。
上記熱可塑性樹脂は、例えば、ポリフッ化ビニリデン、ポリテトラフルオロエチレン、フッ化ビニリデン−六フッ化プロピレン共重合体、ポリ三フッ化エチレン、アクリロニトリル−ブタジエン−スチレン共重合体、ポリエステル、ポリエーテル、ポリアミド、ポリカーボネート、ポリアクリレート、ポリメタクリレート、ポリ塩化ビニル、ポリエチレン、ポリプロピレン、ポリスチレン、ポリビニルアセタール、エチレン−酢酸ビニル共重合体等が挙げられる。なかでもポリビニルアセタールが好適である。
【００１１】
上記ポリビニルアセタールは、ポリビニルアルコールをアルデヒドでアセタール化して得られるポリビニルアセタールであれば特に限定されないが、ポリビニルブチラールが好適である。また、必要に応じて２種以上のポリビニルアセタールを併用してもよい。
上記ポリビニルアセタールのアセタール化度の好ましい下限は４０モル％、好ましい上限は８５モル％であり、より好ましい下限は６０モル％、より好ましい上限は７５モル％である。
【００１２】
上記ポリビニルアセタールは、水酸基量の好ましい下限が１５モル％、好ましい上限が３５モル％である。水酸基量が１５モル％以上であると、合わせガラス用中間膜の成形が容易になる。水酸基量が３５モル％以下であると、合わせガラス用中間膜の取り扱いが容易になる。
なお、上記アセタール化度及び水酸基量は、例えば、ＪＩＳ  Ｋ６７２８「ポリビニルブチラール試験方法」に準拠して測定できる。
【００１３】
上記ポリビニルアセタールは、ポリビニルアルコールをアルデヒドでアセタール化することにより調製することができる。上記ポリビニルアルコールは、通常、ポリ酢酸ビニルを鹸化することにより得られ、鹸化度７０〜９９．８モル％のポリビニルアルコールが一般的に用いられる。
上記ポリビニルアルコールの重合度の好ましい下限は５００、好ましい上限は４０００である。上記ポリビニルアルコールの重合度が５００以上であると、得られる合わせガラスの耐貫通性が高くなる。上記ポリビニルアルコールの重合度が４０００以下であると、合わせガラス用中間膜の成形が容易になる。上記ポリビニルアルコールの重合度のより好ましい下限は１０００、より好ましい上限は３６００である。
【００１４】
上記アルデヒドは特に限定されないが、一般には、炭素数が１〜１０のアルデヒドが好適に用いられる。上記炭素数が１〜１０のアルデヒドは特に限定されず、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは、単独で用いてもよく、２種以上を用いてもよい。
【００１５】
本発明１の合わせガラス用中間膜は、金属に配位する構造を有する芳香族化合物を含む。
上記金属に配位する構造を有する芳香族化合物は、発光材料としての役割を有するもののほか、紫外線吸収剤や酸化防止剤等としての役割を有するものも含まれる。
なお、本明細書において金属に配位する構造を有する芳香族化合物とは、ヒドロキシル基やカルボキシ基等の非共有電子対を有する置換基を有し、該置換基により金属を捕捉することができる芳香族化合物を意味する。
【００１６】
上記金属に配位する構造を有する芳香族化合物が発光材料である場合、具体的には例えば、下記一般式（１）で表される構造を有する化合物や下記一般式（２）で表される構造を有する化合物が挙げられる。これらは単独で用いてもよく、２種以上を用いてもよい。
【００１７】
【化１】
2020176056.tif 000002
【００１８】
上記一般式（１）中、Ｒ１は有機基を表し、ｘは１、２、３又は４である。合わせガラス用中間膜の透明性がより一層高くなることから、ｘは１又は２であることが好ましく、ベンゼン環の２位又は５位に水酸基を有することがより好ましく、ベンゼン環の２位及び５位に水酸基を有することが更に好ましい。
上記Ｒ１の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基はアルキル基であることが好ましい。
【００１９】
上記一般式（１）で表される構造を有する化合物として、例えば、ジエチル−２，５−ジヒドロキシテレフタレート、ジメチル−２、５−ジヒドロキシテレフタレート等が挙げられる。
【００２０】
上記一般式（２）中、Ｒ２は有機基を表し、Ｒ３及びＲ４は水素原子又は有機基を表し、ｙは１、２、３又は４である。
上記Ｒ２の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基はアルキル基であることが好ましい。
上記一般式（２）中、ＮＲ３Ｒ４はアミノ基である。Ｒ３及びＲ４は、水素原子であることが好ましい。上記一般式（２）で表される構造を有する化合物のベンゼン環の水素原子のうち、一つの水素原子が上記アミノ基であってもよく、二つの水素原子が上記アミノであってもよく、三つの水素原子が上記アミノ基であってもよく、四つの水素原子が上記アミノ基であってもよい。
【００２１】
上記一般式（２）で表される構造を有する化合物として、例えば、ジエチル−２，５−ジアミノテレフタレート等が挙げられる。
【００２２】
上記金属に配位する構造を有する芳香族化合物の含有量は特に限定されないが、例えば発光材料として用いる場合には、上記熱可塑性樹脂１００重量部に対する好ましい下限は０．００１重量部、好ましい上限は１０重量部である。上記金属に配位する構造を有する芳香族化合物の含有量が０．００１重量部以上であると、光線が照射されることにより、コントラストがより一層高い画像を表示することができる。上記金属に配位する構造を有する芳香族化合物の含有量が１０重量部以下であると、合わせガラス用中間膜の透明性がより一層高くなる。上記金属に配位する構造を有する芳香族化合物の含有量のより好ましい下限は０．００５重量部、より好ましい上限は５重量部、更に好ましい下限は０．０１重量部、更に好ましい上限は２重量部、特に好ましい下限は０．１重量部、特に好ましい上限は１．５重量部である。
【００２３】
本発明１の合わせガラス用中間膜は、フェノール系化合物、リン酸系化合物及び硫黄系化合物からなる群より選択される少なくとも１種の酸化防止剤を含む。これらの酸化防止剤を配合することにより、着色のない合わせガラス用中間膜を得ることができる。
【００２４】
上記フェノール系化合物は、例えば、２，６−ジ−ｔ−ブチル−ｐ−クレゾール（ＢＨＴ）、ブチル化ヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、及びビス（３，３’−ｔ−ブチルフェノール）ブチリックアッシドグリコールエステル及びペンタエリスリトールテトラキス［３−（３，５−ジ−ｔｅｒｔ−ブチル−４−ヒドロキシフェニル）プロピオナート］等が挙げられる。
【００２５】
上記リン酸系化合物は、例えば、トリスノニルフェニルホスファイト、トリデシルフォスファイト、２−エチル−２−ブチルプロピレン−４，６−トリ第三ブチルフェノールホスファイト、９，１０−ジハイドロ−９−オキサ−１０−ホスファフェナンスレン、テトラ（トリデシル）イソプロピリデンジフェノールジホスファイト、トリス［２−第三ブチル−４−（３−第三ヒドロキシ−５−メチルフェニルチオ）−５−メチルフェニル］ホスファイト等が挙げられる。
【００２６】
上記硫黄系化合物は、例えば、チオジプロピオン酸ジラウリル、チオジプロピオン酸ジミリスチル、チオジプロピオン酸ジステアリル等のジアルキルチオジプロピオネート類や、ペンタエリスリトールテトラ（β−ドデシルメルカプトプロピオネート）等のポリオールのβ−アルキルメルカプトプロピオン酸エステル等が挙げられる。
【００２７】
上記酸化防止剤のなかでも、着色の抑制力が高いことから、フェノール系化合物が好適である。
【００２８】
本発明１の合わせガラス用中間膜において、上記金属と配位する構造を有する芳香族化合物１重量部に対する上記酸化防止剤の配合量の好ましい下限は０．０５重量部、好ましい上限は４００重量部である。上記酸化防止剤の含有量がこの範囲であると、合わせガラス用中間膜の着色を確実に防止することができる。
【００２９】
本発明１の合わせガラス用中間膜は、接着力調整剤としてカリウム塩を含むことが好ましい。
一般的に、合わせガラス用中間膜とガラスとの接着性を調整するために、合わせガラス用中間膜は、接着力調整剤としてマグネシウム元素を含む化合物を含有する。しかしながら、上記金属に配位する構造を有する芳香族化合物とマグネシウム元素を含む化合物とを併用すると、合わせガラス用中間膜が変色してしまうことがある。これに対して、カリウム塩を用いることにより、合わせガラス用中間膜とガラスとの接着力を容易に制御することができるだけでなく、合わせガラス用中間膜が変色することも抑制することができる。
【００３０】
上記カリウム塩は特に限定されないが、炭素数１〜１６の有機酸のカリウム塩であることが好ましく、炭素数２〜１６の有機酸のカリウム塩であることがより好ましく、炭素数１〜１６のカルボン酸のカリウム塩であることが更に好ましく、炭素数２〜１６のカルボン酸のカリウム塩であることが特に好ましい。上記炭素数１〜１６のカルボン酸のカリウム塩としては特に限定されないが、例えば、ギ酸カリウム、酢酸カリウム、プロピオン酸カリウム、２−エチルブタン酸カリウム、２−エチルヘキサン酸カリウム等が挙げられ、酢酸カリウム、プロピオン酸カリウム、２−エチルブタン酸カリウム、又は、２−エチルヘキサン酸カリウムであってもよい。上記炭素数１〜１６のカルボン酸は、炭素数１２以下のカルボン酸であることが好ましく、炭素数１０以下のカルボン酸であることがより好ましく、炭素数８以下のカルボン酸であることが更に好ましい。
【００３１】
上記カリウム塩の含有量は特に限定されないが、上記熱可塑性樹脂１００重量部に対する好ましい下限が０．００１重量部、好ましい上限が０．５重量部である。上記カリウム塩の含有量が０．００１重量部以上であると、合わせガラスの耐貫通性が高くなる。上記カリウム塩の含有量が０．５重量部以下であると、合わせガラス用中間膜の透明性が高くなる。上記カリウム塩の含有量のより好ましい下限は０．０１５重量部、より好ましい上限は０．２５重量部、更に好ましい下限は０．０２重量部、更に好ましい上限は０．２重量部、特に好ましい下限は０．０２５重量部、特に好ましい上限は０．１重量部である。
本発明１の合わせガラス用中間膜の変色をより一層防止できることから、カリウム元素の含有量は４００ｐｐｍ以下であることが好ましく、３００ｐｐｍ以下であることがより好ましく、２５０ｐｐｍ以下であることが更に好ましく、２００ｐｐｍ以下であることが特に好ましく、１８０ｐｐｍ以下であることが最も好ましい。得られる合わせガラス用中間膜の耐湿性が高くなることから、カリウム元素の含有量は１００ｐｐｍ以下であることが最も好ましい。上記カリウム元素は、カリウム塩に由来するカリウムとして含んでもよく、ポリビニルアセタール等の熱可塑性樹脂を合成する際に用いる中和剤に由来するカリウムとして含んでもよい。本発明１の合わせガラス用中間膜中のカリウム元素の含有量の好ましい下限は３０ｐｐｍ、より好ましい下限は４０ｐｐｍ、更に好ましい下限は８０ｐｐｍ、特に好ましい下限は１２０ｐｐｍである。
【００３２】
本発明１の合わせガラス用中間膜は、本発明１の課題の解決を阻害しない範囲であれば、接着力調整剤としてマグネシウム塩を含んでもよい。上記マグネシウム塩を含むことにより、合わせガラス用中間膜とガラスとの接着力をより一層容易に制御することができる。上記マグネシウム塩は特に限定されないが、炭素数２〜１６の有機酸のマグネシウム塩であることが好ましく、炭素数２〜１６のカルボン酸のマグネシウム塩であることがより好ましい。上記炭素数２〜１６のカルボン酸のマグネシウム塩としては特に限定されないが、例えば、酢酸マグネシウム、プロピオン酸マグネシウム、２−エチルブタン酸マグネシウム、２−エチルヘキサン酸マグネシウム等が挙げられる。合わせガラス用中間膜とガラスとの接着力をより一層容易に制御することができることから、上記炭素数２〜１６のカルボン酸のマグネシウム塩は、酢酸マグネシウムであることが好ましい。
【００３３】
上記マグネシウム塩の含有量は特に限定されないが、上記熱可塑性樹脂１００重量部に対する好ましい下限が０．０２重量部、好ましい上限が０．５重量部である。上記マグネシウム塩の含有量が０．０２重量部以上であると、合わせガラスの耐貫通性が高くなる。上記マグネシウム塩の含有量が０．５重量部以下であると、合わせガラス用中間膜の透明性が高くなる。上記マグネシウム塩の含有量のより好ましい下限は０．０３重量部、より好ましい上限は０．２重量部、更に好ましい下限は０．０４重量部、更に好ましい上限は０．１重量部である。
本発明１の合わせガラス用中間膜の接着性をより一層容易に制御でき、変色をより一層抑制できることから、マグネシウム元素の含有量は８０ｐｐｍ以下であることが好ましい。上記マグネシウム元素は、マグネシウム塩に由来するマグネシウムとして含んでもよく、ポリビニルアセタール等の熱可塑性樹脂を合成する際に用いる中和剤に由来するマグネシウムとして含んでもよい。合わせガラス用中間膜中のマグネシウム元素の含有量の好ましい下限は０ｐｐｍ、より好ましい上限は７５ｐｐｍ、より好ましい下限は２０ｐｐｍ、更に好ましい上限は７０ｐｐｍ、更に好ましい下限は３０ｐｐｍである。なお、上記カリウム元素や上記マグネシウム元素の含有量は、ＩＣＰ発光分析装置（島津製作所社製「ＩＣＰＥ−９０００」）により測定することができる。
【００３４】
合わせガラス用中間膜の変色をより一層抑制できることから、本発明１の合わせガラス用中間膜のリチウム元素の濃度は２５ｐｐｍ以下であることが好ましい。合わせガラス用中間膜中のリチウム元素の濃度のより好ましい下限は０ｐｐｍ、より好ましい上限は２０ｐｐｍ、更に好ましい下限は１ｐｐｍ、更に好ましい上限は１０ｐｐｍ以下である。
【００３５】
本発明１の合わせガラス用中間膜は、更に分散剤を含有することが好ましい。分散剤を含有することにより、上記金属に配位する構造を有する芳香族化合物の凝集を抑制でき、これを発光材料としたときにより均一な発光が得られる。上記分散剤は、例えば、直鎖アルキルベンゼンスルホン酸塩等のスルホン酸構造を有する化合物や、ジエステル化合物、リシノール酸アルキルエステル、フタル酸エステル、アジピン酸エステル、セバシン酸エステル、リン酸エステル等のエステル構造を有する化合物や、ポリオキシエチレングリコール、ポリオキシプロピレングリコールやアルキルフェニル−ポリオキシエチレン−エーテル等のエーテル構造を有する化合物や、ポリカルボン酸等のカルボン酸構造を有する化合物や、ラウリルアミン、ジメチルラウリルアミン、オレイルプロピレンジアミン、ポリオキシエチレンの２級アミン、ポリオキシエチレンの３級アミン、ポリオキシエチレンのジアミン等のアミン構造を有する化合物や、ポリアルキレンポリアミンアルキレンオキシド等のポリアミン構造を有する化合物や、オレイン酸ジエタノールアミド、アルカノール脂肪酸アミド等のアミド構造を有する化合物や、ポリビニルピロリドン、ポリエステル酸アマイドアミン塩等の高分子量型アミド構造を有する化合物等の分散剤を用いることができる。また、ポリオキシエチレンアルキルエーテルリン酸（塩）や高分子ポリカルボン酸、縮合リシノール酸エステル等の高分子量分散剤を用いてもよい。なお、高分子量分散剤とは、その分子量が１万以上である分散剤と定義される。
【００３６】
上記分散剤を配合する場合に、合わせガラス用中間膜中における上記金属に配位する構造を有する芳香族化合物１００重量部に対する上記分散剤の含有量の好ましい下限は１重量部、好ましい上限は５０重量部である。上記分散剤の含有量がこの範囲内であると、上記金属に配位する構造を有する芳香族化合物を合わせガラス用中間膜中に均一に分散させることができる。上記分散剤の含有量のより好ましい下限は３重量部、より好ましい上限は３０重量部であり、更に好ましい下限は５重量部、更に好ましい上限は２５重量部である。
【００３７】
本発明１の合わせガラス用中間膜は、必要に応じて、更に可塑剤を含有してもよい。上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。上記可塑剤は液状可塑剤であることが好ましい。
【００３８】
上記一塩基性有機酸エステルは特に限定されないが、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。なかでも、トリエチレングリコールジカプロン酸エステル、トリエチレングリコールジ−２−エチル酪酸エステル、トリエチレングリコールジ−ｎ−オクチル酸エステル、トリエチレングリコールジ−２−エチルヘキシル酸エステル等が好適である。
【００３９】
上記多塩基性有機酸エステルは特に限定されないが、例えば、アジピン酸、セバシン酸、アゼライン酸等の多塩基性有機酸と、炭素数４〜８の直鎖又は分岐構造を有するアルコールとのエステル化合物が挙げられる。なかでも、ジブチルセバシン酸エステル、ジオクチルアゼライン酸エステル、ジブチルカルビトールアジピン酸エステル等が好適である。
【００４０】
上記有機エステル可塑剤は特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、テトラエチレングリコールジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ジイソノニル、アジピン酸ヘプチルノニル、セバシン酸ジブチル、油変性セバシン酸アルキド、リン酸エステルとアジピン酸エステルとの混合物、アジピン酸エステル、炭素数４〜９のアルキルアルコール及び炭素数４〜９の環状アルコールから作製された混合型アジピン酸エステル、アジピン酸ヘキシル等の炭素数６〜８のアジピン酸エステル等が挙げられる。
【００４１】
上記有機リン酸可塑剤は特に限定されず、例えば、トリブトキシエチルホスフェート、イソデシルフェニルホスフェート、トリイソプロピルホスフェート等が挙げられる。
【００４２】
上記可塑剤のなかでも、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。
【００４３】
更に、上記可塑剤として、加水分解を起こしにくいため、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）を含有することが好ましく、テトラエチレングリコールジ−２−エチルヘキサノエート（４ＧＯ）、トリエチレングリコールジ−２−エチルヘキサノエート（３ＧＯ）を含有することがより好ましく、トリエチレングリコールジ−２−エチルヘキサノエートを含有することが更に好ましい。
【００４４】
本発明１の合わせガラス用中間膜における上記可塑剤の含有量は特に限定されないが、上記熱可塑性樹脂１００重量部に対する好ましい下限が２０重量部、好ましい上限が８０重量部である。上記可塑剤の含有量が２０重量部以上であると、合わせガラス用中間膜の溶融粘度が低くなるため、合わせガラス用中間膜を容易に成形できる。上記可塑剤の含有量が８０重量部以下であると、合わせガラス用中間膜の透明性が高くなる。上記可塑剤の含有量のより好ましい下限は３０重量部、より好ましい上限は７０重量部、更に好ましい下限は３５重量部、更に好ましい上限は６３重量部である。
【００４５】
本発明１の合わせガラス用中間膜は、必要に応じて、紫外線吸収剤、光安定剤、帯電防止剤、青色顔料、青色染料、緑色顔料、緑色染料等の従来公知の添加剤を含有してもよい。
【００４６】
上記紫外線吸収剤は、例えば、マロン酸エステル構造を有する化合物、シュウ酸アニリド構造を有する化合物、ベンゾトリアゾール構造を有する化合物、ベンゾフェノン構造を有する化合物、トリアジン構造を有する化合物、ベンゾエート構造を有する化合物、ヒンダードアミン構造を有する化合物等の紫外線吸収剤が挙げられる。
【００４７】
なかでも、本発明２にあるように、紫外線吸収剤としてベンゾトリアゾール系紫外線吸収剤を用い、上記金属に配位する構造を有する芳香族化合物１重量部に対する上記ベンゾトリアゾール系紫外線吸収剤の含有量を０．０５〜１０重量部とすることが好ましい。これにより、本発明１の合わせガラス用中間膜を発光性合わせガラス用中間膜として用いたときに、光線が照射されることにより、輝度が高い画像を表示し、長期間使用しても画像の輝度の低下を抑制することができる。
【００４８】
本発明１の合わせガラス用中間膜は、特に発光性合わせガラス用中間膜として用いることが好ましい。本発明１の合わせガラス用中間膜を含む発光性合わせガラス用中間膜もまた、本発明１の１つである。
本発明１の発光性合わせガラス用中間膜は、特定の波長の光線を照射することにより発光する。この性質を利用することにより、高輝度で情報を表示することができる。
上記特定の波長の光線を照射するための装置として、例えば、スポット光源（浜松ホトニクス社製、ＬＣ−８）、キセノン・フラッシュランプ（ヘレウス社製、ＣＷランプ）、ブラックライト（井内盛栄堂社製、キャリーハンド）等が挙げられる。
【００４９】
本発明１の発光性合わせガラス用中間膜は、単層中間膜であってもよく、本発明１の合わせガラス用中間膜を発光層として、該発光層と該発光層の一方の面に配置されている第１の樹脂層とを有する多層中間膜であってもよい。
【００５０】
上記発光層は、本発明１の発光性合わせガラス用中間膜の全面に配置されていてもよく、一部にのみ配置されていてもよく、本発明１の発光性合わせガラス用中間膜の厚み方向とは垂直の面方向の全面に配置されていてもよく、一部にのみ配置されていてもよい。上記発光層が一部にのみ配置されている場合には、該一部を発光エリア、他の部分を非発光エリアとして、発光エリアにおいてのみ情報を表示できるようにすることができる。
【００５１】
本発明１の発光性合わせガラス用中間膜は、上記発光層の一方の面に、第１の樹脂層が積層されていてもよい。第１の樹脂層はポリビニルアセタールを含むことが好ましく、ポリビニルアセタールと可塑剤とを含むことがより好ましく、ポリビニルアセタールと可塑剤と接着力調整剤とを含むことが更に好ましい。更に、上記発光層及び第１の樹脂層以外に、他の層が積層されていてもよい。上記他の層として、ポリエチレンテレフタレートやポリビニルアセタール等の熱可塑性樹脂を含む層が挙げられる。また、上記他の層は紫外線吸収剤を含有する紫外線遮断層であってもよい。上記紫外線遮断層に用いる紫外線吸収剤として、上述の発光層に用いる紫外線吸収剤を用いることができる。
【００５２】
第１の樹脂層に含まれるポリビニルアセタールとして、上記発光層に含まれるポリビニルアセタールを用いることができる。第１の樹脂層に含まれるポリビニルアセタールと上記発光層に含まれるポリビニルアセタールとは同一であってもよく、異なっていてもよい。第１の樹脂層に含まれる可塑剤は、上記発光層に可塑剤を含む場合は、上記発光層に含まれる可塑剤と同一であってもよく、異なっていてもよい。
【００５３】
第１の樹脂層は接着力調整剤を含むことが好ましい。上記接着力調整剤は特に限定されず、金属塩であることが好ましく、アルカリ金属塩、アルカリ土類金属塩及びマグネシウム塩からなる群から選択された少なくとも１種の金属塩であることが好ましい。上記金属塩は、カリウム及びマグネシウムの内の少なくとも１種の金属を含むことが好ましい。上記金属塩は、炭素数２〜１６の有機酸のアルカリ金属塩又は炭素数２〜１６の有機酸のアルカリ土類金属塩であることがより好ましく、炭素数２〜１６のカルボン酸のマグネシウム塩又は炭素数２〜１６のカルボン酸のカリウム塩であることが更に好ましい。上記炭素数２〜１６のカルボン酸のマグネシウム塩及び上記炭素数２〜１６のカルボン酸のカリウム塩としては特に限定されないが、例えば、酢酸マグネシウム、酢酸カリウム、プロピオン酸マグネシウム、プロピオン酸カリウム、２−エチルブタン酸マグネシウム、２−エチルブタン酸カリウム、２−エチルヘキサン酸マグネシウム、２−エチルヘキサン酸カリウム等が挙げられる。
【００５４】
上記接着力調整剤の含有量は特に限定されないが、上記ポリビニルアセタール１００重量部に対する好ましい下限が０．０００５重量部、好ましい上限が０．０５重量部である。上記接着力調整剤の含有量が０．０００５重量部以上であると、合わせガラスの耐貫通性が高くなる。上記接着力調整剤の含有量が０．０５重量部以下であると、合わせガラス用中間膜の透明性が高くなる。上記接着力調整剤の含有量のより好ましい下限は０．００２重量部、より好ましい上限は０．０２重量部である。
第１の樹脂層の耐湿性が高くなることから、第１の樹脂層中のアルカリ金属、アルカリ土類金属及びマグネシウムの含有量の合計は３００ｐｐｍ以下であることが好ましい。例えば、上記アルカリ金属、アルカリ土類金属及びマグネシウムは、上記接着力調整剤に由来する金属として含んでもよく、ポリビニルアセタールを合成する際に用いる中和剤に由来する金属として含んでもよい。第１の樹脂層中のアルカリ金属、アルカリ土類金属及びマグネシウムの含有量の合計は２００ｐｐｍ以下であることがより好ましく、１５０ｐｐｍ以下であることが更に好ましく、１００ｐｐｍ以下であることが特に好ましい。
【００５５】
本発明１の発光性合わせガラス用中間膜に遮熱性が要求される場合には、上記発光層、第１の樹脂層のいずれか１層、又は、すべての層に熱線吸収剤を含有させてもよい。あるいは、上記発光層、第１の樹脂層以外に、更に、熱線吸収剤を含有する熱線遮蔽層を積層してもよい。
【００５６】
上記熱線吸収剤は、赤外線を遮蔽する性能を有すれば特に限定されないが、錫ドープ酸化インジウム（ＩＴＯ）粒子、アンチモンドープ酸化錫（ＡＴＯ）粒子、アルミニウムドープ酸化亜鉛（ＡＺＯ）粒子、インジウムドープ酸化亜鉛（ＩＺＯ）粒子、錫ドープ酸化亜鉛粒子、珪素ドープ酸化亜鉛粒子、６ホウ化ランタン粒子及び６ホウ化セリウム粒子からなる群より選択される少なくとも１種が好適である。
【００５７】
本発明１の発光性合わせガラス用中間膜は、遮音性能を向上させる目的で、更に、遮音層を有してもよい。上記発光層、第１の樹脂層のいずれか１層に遮音性を付与し、遮音層としてもよく、上記発光層、第１の樹脂層以外に、更に、遮音層を積層してもよい。
上記遮音層は、例えば、上記熱可塑性樹脂１００重量部に対して上記可塑剤を５０〜８０重量部含む層等が挙げられる。上記遮音層はポリビニルアセタールを含むことが好ましく、ポリビニルブチラールを含むことがより好ましい。上記遮音層に含まれる上記ポリビニルアセタールは、水酸基量が２０〜２８モル％の範囲内であることが好ましい。上記遮音層に含まれる上記ポリビニルアセタールは、アセチル基量が８〜３０モル％であるポリビニルアセタールＡ、アセチル基量が０モル％を超え５モル％未満、かつアセタール化度が７０〜８５モル％であるポリビニルアセタールＢ、又は、アセチル基量が５モル％以上８モル％未満、かつアセタール化度が６５〜８０モル％であるポリビニルアセタールＣであってもよい。
【００５８】
本発明１の発光性合わせガラス用中間膜は、例えば、上記発光層（表面層）と第１の樹脂層（中間層）と上記発光層（表面層）とがこの順に積層されていることが好ましい。発光性合わせガラス用中間膜の表面層として、上記発光層を用いることにより、コントラストが高い画像を表示し、変色を抑制しながら、接着性を制御できる合わせガラス用中間膜が得られる。更に、第１の樹脂層に遮音性能を付与することにより、発光性合わせガラス用中間膜の遮音性が向上する。
【００５９】
本発明１の発光性合わせガラス用中間膜に遮音性能を付与するために、上記第１の樹脂層に含まれる熱可塑性樹脂１００重量部に対する上記第１の樹脂層に含まれる可塑剤の含有量（以下、含有量Ｘともいう。）は、上記発光層に含まれる熱可塑性樹脂１００重量部に対する上記発光層に含まれる可塑剤の含有量（以下、含有量Ｙともいう。）よりも多いことが好ましい。上記含有量Ｘは上記含有量Ｙよりも５重量部以上多いことが好ましく、１０重量部以上多いことがより好ましく、１５重量部以上多いことが更に好ましい。合わせガラス用中間膜の耐貫通性がより一層高くなることから、上記含有量Ｘと上記含有量Ｙとの差は、５０重量部以下であることが好ましく、４０重量部以下であることがより好ましく、３５重量部以下であることが更に好ましい。なお、上記含有量Ｘと上記含有量Ｙとの差は、（上記含有量Ｘと上記含有量Ｙとの差）＝（上記含有量Ｘ−上記含有量Ｙ）により算出される。
【００６０】
上記発光層及び第１の樹脂層が上記ポリビニルアセタール及び上記可塑剤を含み、かつ発光層が上記第１の樹脂層の一方の面と、上記第１の樹脂層の一方の面とは反対側の他方の面に積層されている場合、上記第１の樹脂層に含まれるポリビニルアセタールの水酸基量（以下、水酸基量Ｘともいう。）は、発光層に含まれるポリビニルアセタールの水酸基量（以下、水酸基量Ｙともいう。）よりも低いことが好ましい。上記水酸基量Ｘが上記水酸基量Ｙよりも低いと、上記第１の樹脂層に含まれる可塑剤が発光層に移行することを抑制できる。結果として、合わせガラス用中間膜の遮音性を高くすることができる。
【００６１】
上記水酸基量Ｘは上記水酸基量Ｙより１モル％以上低いことがより好ましく、３モル％以上低いことが更に好ましく、５モル％以上低いことが特に好ましい。合わせガラス用中間膜の成形が容易になることから、上記水酸基量Ｘと上記水酸基量Ｙとの差の好ましい上限は２０モル％、より好ましい上限は１５モル％、更に好ましい上限は１２モル％、特に好ましい上限は１０モル％である。なお、上記水酸基量Ｘと上記水酸基量Ｙとの差は、（上記水酸基量Ｘと上記水酸基量Ｙとの差）＝（上記水酸基量Ｙ−上記水酸基量Ｘ）により算出される。
【００６２】
上記第１の樹脂層から発光層への可塑剤の移行を抑制したり、発光層から第１の樹脂層への金属に配位する構造を有する芳香族化合物の移行を抑制したりするために、上記発光層と第１の樹脂層との間に、可塑剤や金属に配位する構造を有する芳香族化合物の移行を防止する層を積層してもよい。上記移行を防止する層として、例えば、ポリエチレンテレフタレート等のポリアルキレンテレフタレートを含む樹脂層が挙げられる。
【００６３】
上記水酸基量Ｘの好ましい下限は１０モル％、より好ましい下限は１５モル％、更に好ましい下限は１８モル％、特に好ましい下限は２０モル％である。上記水酸基量Ｘの好ましい上限は３２モル％、より好ましい上限は３０モル％、更に好ましい上限は２８モル％、特に好ましい上限は２５モル％である。上記水酸基量Ｘが上記下限以上であると、発光性合わせガラス用中間膜の耐貫通性が高くなり、上記上限以下であると、第１の樹脂層の成形が容易になる。上記水酸基量Ｙの好ましい下限は２６モル％、より好ましい下限は２８モル％、更に好ましい下限は３０モル％、好ましい上限は４０モル％、より好ましい上限は３６モル％、更に好ましい上限は３４モル％、特に好ましい上限は３２モル％である。上記水酸基量Ｙが上記下限以上であると、発光性合わせガラス用中間膜の耐貫通性が高くなり、上記上限以下であると、発光層の成形が容易になる。
【００６４】
本発明１の合わせガラス用中間膜又は発光性合わせガラス用中間膜の製造方法は特に限定されないが、例えば、上記可塑剤と上記金属に配位する構造を有する芳香族化合物と上記酸化防止剤とを混合した可塑剤溶液、及び、上記熱可塑性樹脂を含む樹脂組成物を用いて、合わせガラス用中間膜を製造する方法等が挙げられる。得られた上記樹脂組成物を押出機を用いて十分に混合し押出することにより、合わせガラス用中間膜又は発光性合わせガラス用中間膜を製造することが好ましい。また、上記可塑剤と上記金属に配位する構造を有する芳香族化合物と上記酸化防止剤とを混合した可塑剤溶液、及び、上記熱可塑性樹脂を含む樹脂組成物と、上記熱可塑性樹脂と上記可塑剤とを含む樹脂組成物とを共押出し、発光層と第１の樹脂層と発光層とを有する多層中間膜を製造してもよい。
【００６５】
本発明１の合わせガラス用中間膜又は発光性合わせガラス用中間膜が、一対のガラス板の間に積層されている合わせガラスもまた、本発明１の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ガラスの表面に紫外線遮蔽コート層が形成された紫外線遮蔽ガラスも用いることができるが、特定の波長の光線を照射する側とは反対のガラス板として用いることが好ましい。更に、上記ガラス板として、ポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板との間に、本発明１の合わせガラス用中間膜又は発光性合わせガラス用中間膜を積層した合わせガラスが挙げられる。また、上記ガラス板として、２種以上の厚さの異なるガラス板を用いてもよい。
【００６６】
本発明２は、熱可塑性樹脂、テレフタル酸エステル構造を有する発光材料及びベンゾトリアゾール系紫外線吸収剤を含む発光層を有する合わせガラス用中間膜であって、前記テレフタル酸エステル構造を有する発光材料１重量部に対する前記ベンゾトリアゾール系紫外線吸収剤の含有量が０．０５〜１０重量部である合わせガラス用中間膜である。
以下に本発明２を詳述する。
【００６７】
本発明者らは、鋭意検討の結果、熱可塑性樹脂とテレフタル酸エステル構造を有する発光材料とを含む発光層を有する合わせガラス用中間膜をＨＵＤとして用いた場合の輝度の低下の原因が、紫外線にあることを見出した。合わせガラス用中間膜は、その用途上、強力な太陽光下に長時間晒され続ける。この際、紫外線によりテレフタル酸エステル構造を有する発光材料が変性したり分解したりすることが、輝度の低下の原因となっていたものと思われた。
このような紫外線による影響を抑制する方法としては、紫外線吸収剤の併用が考えられる。しかしながら、発光層に紫外線吸収剤を配合した場合には、かえって初期の輝度低下をもたらしてしまうことがあった。本発明者らは、更に鋭意検討の結果、テレフタル酸エステル構造を有する発光材料に対して、ベンゾトリアゾール系紫外線吸収剤を特定の配合比で配合した場合にのみ、初期の輝度を損なうことなく、経時での輝度の低下を抑制できることを見出し、本発明２を完成した。
【００６８】
本発明２の合わせガラス用中間膜は、上記発光層のみを含む単層中間膜であってもよく、上記発光層と上記発光層の一方の面に配置されている第１の樹脂層とを有する多層中間膜であってもよい。
【００６９】
上記発光層は、熱可塑性樹脂を含む。本発明２において熱可塑樹脂は、バインダー樹脂としての役割を果たす。
上記熱可塑性樹脂は、例えば、ポリフッ化ビニリデン、ポリテトラフルオロエチレン、フッ化ビニリデン−六フッ化プロピレン共重合体、ポリ三フッ化エチレン、アクリロニトリル−ブタジエン−スチレン共重合体、ポリエステル、ポリエーテル、ポリアミド、ポリカーボネート、ポリアクリレート、ポリメタクリレート、ポリ塩化ビニル、ポリエチレン、ポリプロピレン、ポリスチレン、ポリビニルアセタール、エチレン−酢酸ビニル共重合体等が挙げられる。なかでもポリビニルアセタールが好適である。
【００７０】
上記ポリビニルアセタールは、ポリビニルアルコールをアルデヒドでアセタール化して得られるポリビニルアセタールであれば特に限定されないが、ポリビニルブチラールが好適である。また、必要に応じて２種以上のポリビニルアセタールを併用してもよい。
上記ポリビニルアセタールのアセタール化度の好ましい下限は４０モル％、好ましい上限は８５モル％であり、より好ましい下限は６０モル％、より好ましい上限は７５モル％である。
【００７１】
上記ポリビニルアセタールは、水酸基量の好ましい下限が１５モル％、好ましい上限が３５モル％である。水酸基量が１５モル％以上であると、合わせガラス用中間膜の成形が容易になる。水酸基量が３５モル％以下であると、合わせガラス用中間膜の取り扱いが容易になる。
なお、上記アセタール化度及び水酸基量は、例えば、ＪＩＳ  Ｋ６７２８「ポリビニルブチラール試験方法」に準拠して測定できる。
【００７２】
上記ポリビニルアセタールは、ポリビニルアルコールをアルデヒドでアセタール化することにより調製することができる。上記ポリビニルアルコールは、通常、ポリ酢酸ビニルを鹸化することにより得られ、鹸化度７０〜９９．８モル％のポリビニルアルコールが一般的に用いられる。
上記ポリビニルアルコールの重合度の好ましい下限は５００、好ましい上限は４０００である。上記ポリビニルアルコールの重合度が５００以上であると、得られる合わせガラスの耐貫通性が高くなる。上記ポリビニルアルコールの重合度が４０００以下であると、合わせガラス用中間膜の成形が容易になる。上記ポリビニルアルコールの重合度のより好ましい下限は１０００、より好ましい上限は３６００である。
【００７３】
上記アルデヒドは特に限定されないが、一般には、炭素数が１〜１０のアルデヒドが好適に用いられる。上記炭素数が１〜１０のアルデヒドは特に限定されず、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは、単独で用いてもよく、２種以上を用いてもよい。
【００７４】
上記発光層は、上記テレフタル酸エステル構造を有する発光材料を含む。
上記テレフタル酸エステル構造を有する発光材料は、光線が照射されることにより発光する。上記光線はテレフタル酸エステル構造を有する発光材料を励起し発光させることができれば特に限定されず、例えば、紫外線や赤外線等が挙げられる。
【００７５】
上記テレフタル酸エステル構造を有する発光材料は、例えば、下記一般式（１）で表される構造を有する化合物や下記一般式（２）で表される構造を有する化合物が挙げられる。これらは単独で用いてもよく、２種以上を用いてもよい。
【００７６】
【化２】
2020176056.tif 000003
【００７７】
上記一般式（１）中、Ｒ１は有機基を表し、ｘは１、２、３又は４である。合わせガラス用中間膜の透明性がより一層高くなることから、ｘは１又は２であることが好ましく、ベンゼン環の２位又は５位に水酸基を有することがより好ましく、ベンゼン環の２位及び５位に水酸基を有することが更に好ましい。
上記Ｒ１の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基の炭素数が１０以下であると、上記テレフタル酸エステル構造を有する発光材料を合わせガラス用中間膜に容易に分散させることができる。上記炭化水素基はアルキル基であることが好ましい。
【００７８】
上記一般式（１）で表される構造を有する化合物として、例えば、ジエチル−２，５−ジヒドロキシテレフタレート、ジメチル−２，５−ジヒドロキシテレフタレート等が挙げられる。なかでも、コントラストがより一層高い画像を表示できることから、上記一般式（１）で表される構造を有する化合物はジエチル−２，５−ジヒドロキシテレフタレート（Ａｌｄｒｉｃｈ社製「２，５−ジヒドロキシテレフタル酸ジエチル」）であることが好ましい。
【００７９】
上記一般式（２）中、Ｒ２は有機基を表し、Ｒ３及びＲ４は水素原子又は有機基を表し、ｙは１、２、３又は４である。
上記Ｒ２の有機基は炭化水素基であることが好ましく、炭素数が１〜１０の炭化水素基であることがより好ましく、炭素数が１〜５の炭化水素基であることが更に好ましく、炭素数が１〜３の炭化水素基であることが特に好ましい。上記炭化水素基の炭素数が上記上限以下であると、上記テレフタル酸エステル構造を有する発光材料を合わせガラス用中間膜に容易に分散させることができる。上記炭化水素基はアルキル基であることが好ましい。
上記一般式（２）中、ＮＲ３Ｒ４はアミノ基である。Ｒ３及びＲ４は、水素原子であることが好ましい。上記一般式（２）で表される構造を有する化合物のベンゼン環の水素原子のうち、一つの水素原子が上記アミノ基であってもよく、二つの水素原子が上記アミノであってもよく、三つの水素原子が上記アミノ基であってもよく、四つの水素原子が上記アミノ基であってもよい。
【００８０】
上記一般式（２）で表される構造を有する化合物として、コントラストがより一層高い画像を表示できることから、ジエチル−２，５−ジアミノテレフタレート（Ａｌｄｒｉｃｈ社製）が好ましい。
【００８１】
上記テレフタル酸エステル構造を有する発光材料の含有量は特に限定されないが、上記熱可塑性樹脂１００重量部に対する好ましい下限は０．００１重量部、好ましい上限は５重量部である。上記テレフタル酸エステル構造を有する発光材料の含有量が０．００１重量部以上であると、光線が照射されることにより、コントラストがより一層高い画像を表示することができる。上記テレフタル酸エステル構造を有する発光材料の含有量が５重量部以下であると、合わせガラス用中間膜の透明性がより一層高くなる。上記テレフタル酸エステル構造を有する発光材料の含有量のより好ましい下限は０．００５重量部、より好ましい上限は２重量部、更に好ましい下限は０．０１重量部、更に好ましい上限は１．５重量部、特に好ましい下限は０．１重量部、特に好ましい上限は１重量部である。
【００８２】
上記発光層は、ベンゾトリアゾール系紫外線吸収剤を含む。上記テレフタル酸エステル構造を有する発光材料に対して一定範囲のベンゾトリアゾール系紫外線吸収剤を配合することにより、初期の輝度を損なうことなく、経時での輝度の低下を抑制できる。
【００８３】
上記ベンゾトリアゾール系紫外線吸収剤は、例えば、２，６−ジ−ｔ−ブチル−４−メチルフェノール、２−（２Ｈ−Ｂｅｎｚｏｔｒｉａｚｏｌ−２−ｙｌ）−４−（１，１，３，３−ｔｅｔｒａｍｅｔｈｙｌｂｕｔｙｌ）ｐｈｅｎｏｌ、２−（２Ｈ−Ｂｅｎｚｏｔｒｉａｚｏｌ−２−ｙｌ）−ｐ−ｃｒｅｓｏｌ、２−（５−ｃｈｌｏｒｏ−２Ｈ−ｂｅｎｚｏｔｒｉａｚｏｌ−２−ｙｌ）−６−ｔｅｒｔ−ｂｕｔｙｌ−４−ｍｅｔｈｙｌｐｈｅｎｏｌ等が挙げられる。
【００８４】
上記発光層において、上記テレフタル酸エステル構造を有する発光材料１重量部に対するベンゾトリアゾール系紫外線吸収剤の含有量の下限は０．０５重量部、上限は１０重量部である。上記ベンゾトリアゾール系紫外線吸収剤の含有量がこの範囲であると、初期の輝度を損なうことなく、経時による輝度の低下を抑制することができる。上記ベンゾトリアゾール系紫外線吸収剤の含有量の好ましい下限は０．４重量部、好ましい上限は２重量部である。
【００８５】
上記発光層は、ＨＡＬＳ化合物を含むことが好ましい。ＨＡＬＳ化合物を含むことにより、初期の輝度を損なうことなく、経時での輝度の低下を抑制できる。
なお、本明細書においてＨＡＬＳ化合物とはヒンダードアミン系光安定剤を意味し、具体的には例えば、Ｔｅｔｒａｋｉｓ（１，２，２，６，６−ｐｅｎｔａｍｅｔｈｙｌ−４−ｐｉｐｅｒｉｄｙｌ）ｂｕｔａｎｅ−１，２，３，４−ｔｅｔｒａｃａｒｂｏｘｙｌａｔｅ、Ｔｅｔｒａｋｉｓ（２，２，６，６−ｔｅｔｒａｍｅｔｈｙｌ−４−ｐｉｐｅｒｉｄｙｌ）ｂｕｔａｎｅ−１，２，３，４−ｔｅｔｒａｃａｒｂｏｘｙｌａｔｅ、Ｂｉｓ（１−ｕｎｄｅｃａｎｏｘｙ−２，２，６，６−ｔｅｔｒａｍｅｔｈｙｌｐｉｐｅｒｉｄｉｎ−４−ｙｌ）ｃａｒｂｏｎａｔｅ等が挙げられる。
【００８６】
上記ＨＡＬＳ化合物の含有量は特に限定されないが、上記テレフタル酸エステル構造を有する発光材料１重量部に対するＨＡＬＳの含有量の下限は０．０５重量部、上限は５重量部である。
【００８７】
上記発光層は、接着力調整剤としてカリウム塩を含むことが好ましい。
一般的に、合わせガラス用中間膜とガラスとの接着性を調整するために、合わせガラス用中間膜は、接着力調整剤としてマグネシウム元素を含む化合物を含有する。しかしながら、テレフタル酸エステル構造を有する発光材料とマグネシウム元素を含む化合物とを併用すると、合わせガラス用中間膜が変色してしまうことがある。これに対して、カリウム塩を用いることにより、発光層とガラスとの接着力を容易に制御することができるだけでなく、上記発光層が変色することも抑制することができる。
【００８８】
上記カリウム塩は特に限定されないが、炭素数１〜１６の有機酸のカリウム塩であることが好ましく、炭素数２〜１６の有機酸のカリウム塩であることがより好ましく、炭素数１〜１６のカルボン酸のカリウム塩であることが更に好ましく、炭素数２〜１６のカルボン酸のカリウム塩であることが特に好ましい。上記炭素数１〜１６のカルボン酸のカリウム塩としては特に限定されないが、例えば、ギ酸カリウム、酢酸カリウム、プロピオン酸カリウム、２−エチルブタン酸カリウム、２−エチルヘキサン酸カリウム等が挙げられ、酢酸カリウム、プロピオン酸カリウム、２−エチルブタン酸カリウム、又は、２−エチルヘキサン酸カリウムであってもよい。上記炭素数１〜１６のカルボン酸は、炭素数１２以下のカルボン酸であることが好ましく、炭素数１０以下のカルボン酸であることがより好ましく、炭素数８以下のカルボン酸であることが更に好ましい。
【００８９】
上記カリウム塩の含有量は特に限定されないが、上記熱可塑性樹脂１００重量部に対する好ましい下限が０．００１重量部、好ましい上限が０．５重量部である。上記カリウム塩の含有量が０．００１重量部以上であると、合わせガラスの耐貫通性が高くなる。上記カリウム塩の含有量が０．５重量部以下であると、合わせガラス用中間膜の透明性が高くなる。上記カリウム塩の含有量のより好ましい下限は０．０１５重量部、より好ましい上限は０．２５重量部、更に好ましい下限は０．０２重量部、更に好ましい上限は０．２重量部、特に好ましい下限は０．０２５重量部、特に好ましい上限は０．１重量部である。
上記発光層の変色をより一層防止できることから、上記発光層中のカリウム元素の含有量は４００ｐｐｍ以下であることが好ましく、３００ｐｐｍ以下であることがより好ましく、２５０ｐｐｍ以下であることが更に好ましく、２００ｐｐｍ以下であることが特に好ましく、１８０ｐｐｍ以下であることが最も好ましい。上記発光層の耐湿性が高くなることから、上記発光層中のカリウム元素の含有量は１００ｐｐｍ以下であることが最も好ましい。上記カリウム元素は、カリウム塩に由来するカリウムとして含んでもよく、ポリビニルアセタール等の熱可塑性樹脂を合成する際に用いる中和剤に由来するカリウムとして含んでもよい。上記発光層中のカリウム元素の含有量の好ましい下限は３０ｐｐｍ、より好ましい下限は４０ｐｐｍ、更に好ましい下限は８０ｐｐｍ、特に好ましい下限は１２０ｐｐｍである。
【００９０】
上記発光層は、本発明２の課題の解決を阻害しない範囲であれば、接着力調整剤としてマグネシウム塩を含んでもよい。上記マグネシウム塩を含むことにより、発光層とガラスとの接着力をより一層容易に制御することができる。上記マグネシウム塩は特に限定されないが、炭素数２〜１６の有機酸のマグネシウム塩であることが好ましく、炭素数２〜１６のカルボン酸のマグネシウム塩であることがより好ましい。上記炭素数２〜１６のカルボン酸のマグネシウム塩としては特に限定されないが、例えば、酢酸マグネシウム、プロピオン酸マグネシウム、２−エチルブタン酸マグネシウム、２−エチルヘキサン酸マグネシウム等が挙げられる。上記発光層とガラスとの接着力をより一層容易に制御することができることから、上記炭素数２〜１６のカルボン酸のマグネシウム塩は、酢酸マグネシウムであることが好ましい。
【００９１】
上記マグネシウム塩の含有量は特に限定されないが、上記熱可塑性樹脂１００重量部に対する好ましい下限が０．０２重量部、好ましい上限が０．５重量部である。上記マグネシウム塩の含有量が０．０２重量部以上であると、合わせガラスの耐貫通性が高くなる。上記マグネシウム塩の含有量が０．５重量部以下であると、合わせガラス用中間膜の透明性が高くなる。上記マグネシウム塩の含有量のより好ましい下限は０．０３重量部、より好ましい上限は０．２重量部、更に好ましい下限は０．０４重量部、更に好ましい上限は０．１重量部である。
本発明２の合わせガラス用中間膜の接着性をより一層容易に制御でき、変色をより一層抑制できることから、上記発光層中のマグネシウム元素の含有量は８０ｐｐｍ以下であることが好ましい。上記マグネシウム元素は、マグネシウム塩に由来するマグネシウムとして含んでもよく、ポリビニルアセタール等の熱可塑性樹脂を合成する際に用いる中和剤に由来するマグネシウムとして含んでもよい。上記発光層中のマグネシウム元素の含有量の好ましい下限は０ｐｐｍ、より好ましい上限は７５ｐｐｍ、より好ましい下限は２０ｐｐｍ、更に好ましい上限は７０ｐｐｍ、更に好ましい下限は３０ｐｐｍである。なお、上記カリウム元素や上記マグネシウム元素の含有量は、ＩＣＰ発光分析装置（島津製作所社製「ＩＣＰＥ−９０００」）により測定することができる。
【００９２】
合わせガラス用中間膜の変色をより一層抑制できることから、上記発光層のリチウム元素の濃度は２５ｐｐｍ以下であることが好ましい。上記発光層のリチウム元素の濃度の好ましい下限は０ｐｐｍ、より好ましい上限は２０ｐｐｍ、より好ましい下限は１ｐｐｍ、更に好ましい上限は１０ｐｐｍ以下である。
【００９３】
上記発光層は、更に分散剤を含有することが好ましい。分散剤を含有することにより、上記テレフタル酸エステル構造を有する発光材料の凝集を抑制でき、より均一な発光が得られる。上記分散剤は、例えば、直鎖アルキルベンゼンスルホン酸塩等のスルホン酸構造を有する化合物や、ジエステル化合物、リシノール酸アルキルエステル、フタル酸エステル、アジピン酸エステル、セバシン酸エステル、リン酸エステル等のエステル構造を有する化合物や、ポリオキシエチレングリコール、ポリオキシプロピレングリコールやアルキルフェニル−ポリオキシエチレン−エーテル等のエーテル構造を有する化合物や、ポリカルボン酸等のカルボン酸構造を有する化合物や、ラウリルアミン、ジメチルラウリルアミン、オレイルプロピレンジアミン、ポリオキシエチレンの２級アミン、ポリオキシエチレンの３級アミン、ポリオキシエチレンのジアミン等のアミン構造を有する化合物や、ポリアルキレンポリアミンアルキレンオキシド等のポリアミン構造を有する化合物や、オレイン酸ジエタノールアミド、アルカノール脂肪酸アミド等のアミド構造を有する化合物や、ポリビニルピロリドン、ポリエステル酸アマイドアミン塩等の高分子量型アミド構造を有する化合物等の分散剤を用いることができる。また、ポリオキシエチレンアルキルエーテルリン酸（塩）や高分子ポリカルボン酸、縮合リシノール酸エステル等の高分子量分散剤を用いてもよい。なお、高分子量分散剤とは、その分子量が１万以上である分散剤と定義される。
【００９４】
上記分散剤を配合する場合に、上記発光層中における上記テレフタル酸エステル構造を有する発光材料１００重量部に対する上記分散剤の含有量の好ましい下限は１重量部、好ましい上限は５０重量部である。上記分散剤の含有量がこの範囲内であると、上記テレフタル酸エステル構造を有する発光材料を発光層中に均一に分散させることができる。上記分散剤の含有量のより好ましい下限は３重量部、より好ましい上限は３０重量部であり、更に好ましい下限は５重量部、更に好ましい上限は２５重量部である。
【００９５】
上記発光層は、必要に応じて、更に可塑剤を含有してもよい。上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。上記可塑剤は液状可塑剤であることが好ましい。
【００９６】
上記一塩基性有機酸エステルは特に限定されないが、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。なかでも、トリエチレングリコールジカプロン酸エステル、トリエチレングリコールジ−２−エチル酪酸エステル、トリエチレングリコールジ−ｎ−オクチル酸エステル、トリエチレングリコールジ−２−エチルヘキシル酸エステル等が好適である。
【００９７】
上記多塩基性有機酸エステルは特に限定されないが、例えば、アジピン酸、セバシン酸、アゼライン酸等の多塩基性有機酸と、炭素数４〜８の直鎖又は分岐構造を有するアルコールとのエステル化合物が挙げられる。なかでも、ジブチルセバシン酸エステル、ジオクチルアゼライン酸エステル、ジブチルカルビトールアジピン酸エステル等が好適である。
【００９８】
上記有機エステル可塑剤は特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、テトラエチレングリコールジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ジイソノニル、アジピン酸ヘプチルノニル、セバシン酸ジブチル、油変性セバシン酸アルキド、リン酸エステルとアジピン酸エステルとの混合物、アジピン酸エステル、炭素数４〜９のアルキルアルコール及び炭素数４〜９の環状アルコールから作製された混合型アジピン酸エステル、アジピン酸ヘキシル等の炭素数６〜８のアジピン酸エステル等が挙げられる。
【００９９】
上記有機リン酸可塑剤は特に限定されず、例えば、トリブトキシエチルホスフェート、イソデシルフェニルホスフェート、トリイソプロピルホスフェート等が挙げられる。
【０１００】
上記可塑剤のなかでも、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。
【０１０１】
更に、上記可塑剤として、加水分解を起こしにくいため、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）を含有することが好ましく、テトラエチレングリコールジ−２−エチルヘキサノエート（４ＧＯ）、トリエチレングリコールジ−２−エチルヘキサノエート（３ＧＯ）を含有することがより好ましく、トリエチレングリコールジ−２−エチルヘキサノエートを含有することが更に好ましい。
【０１０２】
上記発光層における上記可塑剤の含有量は特に限定されないが、上記熱可塑性樹脂１００重量部に対する好ましい下限が２０重量部、好ましい上限が８０重量部である。上記可塑剤の含有量が２０重量部以上であると、合わせガラス用中間膜の溶融粘度が低くなるため、合わせガラス用中間膜を容易に成形できる。上記可塑剤の含有量が８０重量部以下であると、合わせガラス用中間膜の透明性が高くなる。上記可塑剤の含有量のより好ましい下限は３０重量部、より好ましい上限は７０重量部、更に好ましい下限は３５重量部、更に好ましい上限は６３重量部である。
【０１０３】
上記発光層は、優れた耐光性を得ることができることから、酸化防止剤を含有することが好ましい。なかでも、本発明１にあるように、フェノール系化合物、リン酸系化合物及び硫黄系化合物からなる群より選択される少なくとも１種の酸化防止剤を選択して配合することにより、着色のない合わせガラス用中間膜を得ることができる。これらの酸化防止剤のなかでも、着色の抑制力が高いことから、フェノール系化合物が特に好適である。
【０１０４】
上記フェノール構造を有する酸化防止剤はフェノール骨格を有する酸化防止剤である。上記フェノール構造を有する酸化防止剤としては、例えば、２，６−ジ−ｔ−ブチル−ｐ−クレゾール（ＢＨＴ）、ブチル化ヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、及びビス（３，３’−ｔ−ブチルフェノール）ブチリックアッシドグリコールエステル及びペンタエリスリトールテトラキス［３−（３，５−ジ−ｔｅｒｔ−ブチル−４−ヒドロキシフェニル）プロピオナート］等が挙げられる。上記酸化防止剤は一種のみでもよく、二種以上を併用しても良い。
【０１０５】
上記リン酸系化合物は、例えば、トリスノニルフェニルホスファイト、トリデシルフォスファイト、２−エチル−２−ブチルプロピレン−４，６−トリ第三ブチルフェノールホスファイト、９，１０−ジハイドロ−９−オキサ−１０−ホスファフェナンスレン、テトラ（トリデシル）イソプロピリデンジフェノールジホスファイト、トリス［２−第三ブチル−４−（３−第三ヒドロキシ−５−メチルフェニルチオ）−５−メチルフェニル］ホスファイト等が挙げられる。
【０１０６】
上記硫黄系化合物は、例えば、チオジプロピオン酸ジラウリル、チオジプロピオン酸ジミリスチル、チオジプロピオン酸ジステアリル等のジアルキルチオジプロピオネート類や、ペンタエリスリトールテトラ（β−ドデシルメルカプトプロピオネート）等のポリオールのβ−アルキルメルカプトプロピオン酸エステル等が挙げられる。
【０１０７】
本発明２の合わせガラス用中間膜において、上記テレフタル酸エステル構造を有する発光材料１重量部に対する上記酸化防止剤の配合量の好ましい下限は０．０５重量部、好ましい上限は４００重量部である。上記酸化防止剤の含有量がこの範囲であると、合わせガラス用中間膜の着色を確実に防止することができる。
【０１０８】
上記発光層は、必要に応じて、光安定剤、帯電防止剤、青色顔料、青色染料、緑色顔料、緑色染料等の従来公知の添加剤を含有してもよい。
【０１０９】
上記発光層の厚さは特に限定されないが、好ましい下限は３００μｍ、好ましい上限は２０００μｍである。上記発光層の厚さがこの範囲内であると、特定の波長の光線を照射したときに充分にコントラストの高い発光が得られる。上記発光層の厚さのより好ましい下限は３５０μｍ、より好ましい上限は１０００μｍである。
【０１１０】
上記発光層は、本発明２の合わせガラス用中間膜の全面に配置されていてもよく、一部にのみ配置されていてもよく、本発明２の合わせガラス用中間膜の厚み方向とは垂直の面方向の全面に配置されていてもよく、一部にのみ配置されていてもよい。上記発光層が一部にのみ配置されている場合には、該一部を発光エリア、他の部分を非発光エリアとして、発光エリアにおいてのみ情報を表示できるようにすることができる。
【０１１１】
本発明２の合わせガラス用中間膜は、上記発光層の一方の面に、第１の樹脂層が積層されていてもよい。第１の樹脂層はポリビニルアセタールを含むことが好ましく、ポリビニルアセタールと可塑剤とを含むことがより好ましく、ポリビニルアセタールと可塑剤と接着力調整剤とを含むことが更に好ましい。更に、上記発光層及び第１の樹脂層以外に、他の層が積層されていてもよい。上記他の層として、ポリエチレンテレフタレートやポリビニルアセタール等の熱可塑性樹脂を含む層が挙げられる。また、上記他の層は紫外線吸収剤を含有する紫外線遮断層であってもよい。上記紫外線遮断層に用いる紫外線吸収剤として、上述の発光層に用いる紫外線吸収剤を用いることができる。
【０１１２】
第１の樹脂層に含まれるポリビニルアセタールとして、上記発光層に含まれるポリビニルアセタールを用いることができる。第１の樹脂層に含まれるポリビニルアセタールと上記発光層に含まれるポリビニルアセタールとは同一であってもよく、異なっていてもよい。第１の樹脂層に含まれる可塑剤は、上記発光層に可塑剤を含む場合は、上記発光層に含まれる可塑剤と同一であってもよく、異なっていてもよい。
【０１１３】
第１の樹脂層は接着力調整剤を含むことが好ましい。上記接着力調整剤は特に限定されず、金属塩であることが好ましく、アルカリ金属塩、アルカリ土類金属塩及びマグネシウム塩からなる群から選択された少なくとも１種の金属塩であることが好ましい。上記金属塩は、カリウム及びマグネシウムの内の少なくとも１種の金属を含むことが好ましい。上記金属塩は、炭素数２〜１６の有機酸のアルカリ金属塩又は炭素数２〜１６の有機酸のアルカリ土類金属塩であることがより好ましく、炭素数２〜１６のカルボン酸のマグネシウム塩又は炭素数２〜１６のカルボン酸のカリウム塩であることが更に好ましい。上記炭素数２〜１６のカルボン酸のマグネシウム塩及び上記炭素数２〜１６のカルボン酸のカリウム塩としては特に限定されないが、例えば、酢酸マグネシウム、酢酸カリウム、プロピオン酸マグネシウム、プロピオン酸カリウム、２−エチルブタン酸マグネシウム、２−エチルブタン酸カリウム、２−エチルヘキサン酸マグネシウム、２−エチルヘキサン酸カリウム等が挙げられる。
【０１１４】
上記接着力調整剤の含有量は特に限定されないが、上記ポリビニルアセタール１００重量部に対する好ましい下限が０．０００５重量部、好ましい上限が０．０５重量部である。上記接着力調整剤の含有量が０．０００５重量部以上であると、合わせガラスの耐貫通性が高くなる。上記接着力調整剤の含有量が０．０５重量部以下であると、合わせガラス用中間膜の透明性が高くなる。上記接着力調整剤の含有量のより好ましい下限は０．００２重量部、より好ましい上限は０．０２重量部である。
第１の樹脂層の耐湿性が高くなることから、第１の樹脂層中のアルカリ金属、アルカリ土類金属及びマグネシウムの含有量の合計は３００ｐｐｍ以下であることが好ましい。例えば、上記アルカリ金属、アルカリ土類金属及びマグネシウムは、上記接着力調整剤に由来する金属として含んでもよく、ポリビニルアセタールを合成する際に用いる中和剤に由来する金属として含んでもよい。第１の樹脂層中のアルカリ金属、アルカリ土類金属及びマグネシウムの含有量の合計は２００ｐｐｍ以下であることがより好ましく、１５０ｐｐｍ以下であることが更に好ましく、１００ｐｐｍ以下であることが特に好ましい。
【０１１５】
本発明２の合わせガラス用中間膜に遮熱性が要求される場合には、上記発光層、第１の樹脂層のいずれか１層、又は、すべての層に熱線吸収剤を含有させてもよい。あるいは、上記発光層、第１の樹脂層以外に、更に、熱線吸収剤を含有する熱線遮蔽層を積層してもよい。
【０１１６】
上記熱線吸収剤は、赤外線を遮蔽する性能を有すれば特に限定されないが、錫ドープ酸化インジウム（ＩＴＯ）粒子、アンチモンドープ酸化錫（ＡＴＯ）粒子、アルミニウムドープ酸化亜鉛（ＡＺＯ）粒子、インジウムドープ酸化亜鉛（ＩＺＯ）粒子、錫ドープ酸化亜鉛粒子、珪素ドープ酸化亜鉛粒子、６ホウ化ランタン粒子及び６ホウ化セリウム粒子からなる群より選択される少なくとも１種が好適である。
【０１１７】
本発明２の合わせガラス用中間膜は、遮音性能を向上させる目的で、更に、遮音層を有してもよい。上記発光層、第１の樹脂層のいずれか１層に遮音性を付与し、遮音層としてもよく、上記発光層、第１の樹脂層以外に、更に、遮音層を積層してもよい。
上記遮音層は、例えば、上記熱可塑性樹脂１００重量部に対して上記可塑剤を５０〜８０重量部含む層等が挙げられる。上記遮音層はポリビニルアセタールを含むことが好ましく、ポリビニルブチラールを含むことがより好ましい。上記遮音層に含まれる上記ポリビニルアセタールは、水酸基量が２０〜２８モル％の範囲内であることが好ましい。上記遮音層に含まれる上記ポリビニルアセタールは、アセチル基量が８〜３０モル％であるポリビニルアセタールＡ、アセチル基量が０モル％を超え５モル％未満、かつアセタール化度が７０〜８５モル％であるポリビニルアセタールＢ、又は、アセチル基量が５モル％以上８モル％未満、かつアセタール化度が６５〜８０モル％であるポリビニルアセタールＣであってもよい。
【０１１８】
本発明２の合わせガラス用中間膜は、例えば、上記発光層（表面層）と第１の樹脂層（中間層）と上記発光層（表面層）とがこの順に積層されていることが好ましい。合わせガラス用中間膜の表面層として、上記発光層を用いることにより、コントラストが高い画像を表示し、変色を抑制しながら、接着性を制御できる合わせガラス用中間膜が得られる。更に、第１の樹脂層に遮音性能を付与することにより、合わせガラス用中間膜の遮音性が向上する。
【０１１９】
本発明２の合わせガラス用中間膜に遮音性能を付与するために、上記第１の樹脂層に含まれる熱可塑性樹脂１００重量部に対する上記第１の樹脂層に含まれる可塑剤の含有量（以下、含有量Ｘともいう。）は、上記発光層に含まれる熱可塑性樹脂１００重量部に対する上記発光層に含まれる可塑剤の含有量（以下、含有量Ｙともいう。）よりも多いことが好ましい。上記含有量Ｘは上記含有量Ｙよりも５重量部以上多いことが好ましく、１０重量部以上多いことがより好ましく、１５重量部以上多いことが更に好ましい。合わせガラス用中間膜の耐貫通性がより一層高くなることから、上記含有量Ｘと上記含有量Ｙとの差は、５０重量部以下であることが好ましく、４０重量部以下であることがより好ましく、３５重量部以下であることが更に好ましい。なお、上記含有量Ｘと上記含有量Ｙとの差は、（上記含有量Ｘと上記含有量Ｙとの差）＝（上記含有量Ｘ−上記含有量Ｙ）により算出される。
【０１２０】
上記発光層及び第１の樹脂層が上記ポリビニルアセタール及び上記可塑剤を含み、かつ発光層が上記第１の樹脂層の一方の面と、上記第１の樹脂層の一方の面とは反対側の他方の面に積層されている場合、上記第１の樹脂層に含まれるポリビニルアセタールの水酸基量（以下、水酸基量Ｘともいう。）は、発光層に含まれるポリビニルアセタールの水酸基量（以下、水酸基量Ｙともいう。）よりも低いことが好ましい。上記水酸基量Ｘが上記水酸基量Ｙよりも低いと、上記第１の樹脂層に含まれる可塑剤が発光層に移行することを抑制できる。結果として、合わせガラス用中間膜の遮音性を高くすることができる。
【０１２１】
上記水酸基量Ｘは上記水酸基量Ｙより１モル％以上低いことがより好ましく、３モル％以上低いことが更に好ましく、５モル％以上低いことが特に好ましい。合わせガラス用中間膜の成形が容易になることから、上記水酸基量Ｘと上記水酸基量Ｙとの差の好ましい上限は２０モル％、より好ましい上限は１５モル％、更に好ましい上限は１２モル％、特に好ましい上限は１０モル％である。なお、上記水酸基量Ｘと上記水酸基量Ｙとの差は、（上記水酸基量Ｘと上記水酸基量Ｙとの差）＝（上記水酸基量Ｙ−上記水酸基量Ｘ）により算出される。
【０１２２】
上記第１の樹脂層から発光層への可塑剤の移行を抑制したり、発光層から第１の樹脂層へのテレフタル酸エステル構造を有する発光材料の移行を抑制したりするために、上記発光層と第１の樹脂層との間に、可塑剤やテレフタル酸エステル構造を有する発光材料の移行を防止する層を積層してもよい。上記移行を防止する層として、例えば、ポリエチレンテレフタレート等のポリアルキレンテレフタレートを含む樹脂層が挙げられる。
【０１２３】
上記水酸基量Ｘの好ましい下限は１０モル％、より好ましい下限は１５モル％、更に好ましい下限は１８モル％、特に好ましい下限は２０モル％である。上記水酸基量Ｘの好ましい上限は３２モル％、より好ましい上限は３０モル％、更に好ましい上限は２８モル％、特に好ましい上限は２５モル％である。上記水酸基量Ｘが上記下限以上であると、合わせガラス用中間膜の耐貫通性が高くなり、上記上限以下であると、第１の樹脂層の成形が容易になる。上記水酸基量Ｙの好ましい下限は２６モル％、より好ましい下限は２８モル％、更に好ましい下限は３０モル％、好ましい上限は４０モル％、より好ましい上限は３６モル％、更に好ましい上限は３４モル％、特に好ましい上限は３２モル％である。上記水酸基量Ｙが上記下限以上であると、合わせガラス用中間膜の耐貫通性が高くなり、上記上限以下であると、発光層の成形が容易になる。
【０１２４】
本発明２の合わせガラス用中間膜の製造方法は特に限定されないが、例えば、上記可塑剤と上記テレフタル酸エステル構造を有する発光材料と上記ベンゾトリアゾール系紫外線吸収剤とを混合した可塑剤溶液、及び、上記熱可塑性樹脂を含む樹脂組成物を用いて、合わせガラス用中間膜を製造する方法等が挙げられる。得られた上記樹脂組成物を、押出機を用いて十分に混合し押出することにより、合わせガラス用中間膜を製造することが好ましい。また、上記可塑剤と上記テレフタル酸エステル構造を有する発光材料と上記ベンゾトリアゾール系紫外線吸収剤とを混合した可塑剤溶液、及び、上記熱可塑性樹脂を含む樹脂組成物と、上記熱可塑性樹脂と上記可塑剤とを含む樹脂組成物とを共押出し、発光層と第１の樹脂層と発光層とを有する多層中間膜を製造してもよい。
【０１２５】
本発明２の合わせガラス用中間膜は、上記発光層を有することから、特定の波長の光線を照射することにより発光する。この性質を利用することにより、高輝度で情報を表示することができる。
上記特定の波長の光線を照射するための装置として、例えば、スポット光源（浜松ホトニクス社製、ＬＣ−８）、キセノン・フラッシュランプ（ヘレウス社製、ＣＷランプ）、ブラックライト（井内盛栄堂社製、キャリーハンド）等が挙げられる。
【０１２６】
本発明２の合わせガラス用中間膜が、一対のガラス板の間に積層されている合わせガラスもまた、本発明２の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ガラスの表面に紫外線遮蔽コート層が形成された紫外線遮蔽ガラスも用いることができるが、特定の波長の光線を照射する側とは反対のガラス板として用いることが好ましい。更に、上記ガラス板として、ポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板との間に、本発明２の合わせガラス用中間膜を積層した合わせガラスが挙げられる。また、上記ガラス板として、２種以上の厚さの異なるガラス板を用いてもよい。
【発明の効果】
【０１２７】
本発明１によれば、サリチル酸系化合物やベンゾフェノン系化合物等の芳香族化合物を含有しながらも着色のない合わせガラス用中間膜、発光性合わせガラス用中間膜、及び、該合わせガラス用中間膜を含む合わせガラスを提供することができる。
本発明２によれば、光線が照射されることにより、輝度が高い画像を表示し、長期間使用しても画像の輝度の低下を抑制することができる合わせガラス用中間膜、及び、該合わせガラス用中間膜を含む合わせガラスを提供することができる。
【発明を実施するための形態】
【０１２８】
以下に実施例を挙げて本発明１の態様を更に詳しく説明するが、本発明はこれら実施例にのみ限定されるものではない。
【０１２９】
（実施例１）
ポリビニルブチラール樹脂（ｎ−ブチルアルデヒドによりアセタール化されているポリビニルブチラール樹脂、平均重合度１７００、水酸基の含有率２９．５モル％、アセチル化度０．７モル％、ブチラール化度６８．５モル％）１００重量部に対し、金属に配位する構造を有する芳香族化合物として２，５−ジヒドロキシテレフタル酸ジエチル（Ａｌｄｒｉｃｈ社製）を０．５重量部、酸化防止剤として２，６−ジ−ｔｅｒｔ−ブチル−ｐ−クレゾールを０．１重量部、紫外線吸収剤として２−［２−ヒドロキシ−３，５−ビス（ａ，ａ−ジメチルベンジル）フェニル］−２Ｈ−ベンゾトリアゾールを０．２重量部、可塑剤としてトリエチレングリコールジ−２−エチルヘキサノエート（３ＧＯ）を４０重量部、接着力調整剤としてギ酸カリウム（和光純薬工業社製）水溶液（水溶液中のカリウム濃度は３．６５重量％）を合わせガラス用中間膜中のカリウム濃度が１５０ｐｐｍとなる量を添加し、ミキシングロールで充分に混練し、樹脂組成物を得た。
得られた樹脂組成物を押出機により押出して、平均厚み０．７６ｍｍの単層の合わせガラス用中間膜を得た。
【０１３０】
厚み２．５ｍｍ、面積が１００ｍｍ×１００ｍｍの透明フロート板ガラス、上記作製した平均厚みが０．７６ｍｍの合わせガラス用中間膜、及び、厚み２．５ｍｍの透明フロート板ガラスをこの順に積層し、耐熱性のテープを用いてずれることがないように固定した。
得られた積層体を真空バッグに設置し、室温（２５℃）で９３３．２ｈＰａの減圧度にて真空バッグ内の脱気を行った。続いて、脱気状態を維持したまま、真空バッグを１００℃まで昇温し、温度が１００℃まで到達した後２０分間保持した。その後、真空バッグを自然冷却により冷却し、温度が３０℃まで低下したことを確認し、圧力を大気圧に開放した。
上記真空バッグ法により仮圧着された合わせガラスを、オートクレーブを用いて、１３５℃、圧力１．２ＭＰａの条件で２０分間圧着し、合わせガラスを得た。
【０１３１】
（実施例２〜１９、比較例１）
金属に配位する構造を有する芳香族化合物及び酸化防止剤の配合量を表１、２のようにした以外は実施例１と同様に合わせガラス用中間膜及び合わせガラスを得た。
なお、比較例１の酸化防止剤は、イルガノックスＬ５７（ＣＩＢＡ社製、オクチル／ブチルジフェニルアミン）を用いた。
【０１３２】
（評価）
実施例及び比較例で得られた合わせガラスについて、以下の方法で評価を行った。結果を表１、２に示した。
【０１３３】
（１）イエローインデックスの評価
得られた合わせガラスについて、自記分光光度計（日立製作所製、Ｕ４１００）を使用して、ＪＩＳ  Ｋ  ７３７３（２００６）に準拠し、初期イエローインデックスを測定した。一方、得られた合わせガラスを、１００℃の温度下に３３６時間放置した。加熱後の合わせガラスについて、自記分光光度計（日立製作所製、Ｕ４１００）を使用して、ＪＩＳ  Ｋ  ７３７３（２００６）に準拠し、加熱後イエローインデックスを求めた。
【０１３４】
得られたイエローインデックスをもとに、イエローインデックスの差＝（加熱後イエローインデックス）−（初期イエローインデックス）を算出した。得られたイエローインデックスの差が１５未満の場合を「〇」、１５以上の場合を「×」と評価した。
【０１３５】
（２）可視光透過率の評価
得られた合わせガラスについて、自記分光光度計（日立製作所社製、Ｕ４１００）を使用して３００〜２５００ｎｍ透過率を測定し、ＪＩＳ  Ｒ  ３２１１（１９９８）に準拠して、３８０〜７８０ｎｍの可視光透過率を算出した。
【０１３６】
（３）パンメル値の測定
得られた合わせガラスを−１８℃±０．６℃の温度の環境下に１６時間静置し、この合わせガラスの中央部を頭部が０．４５ｋｇのハンマーで打って、ガラスの粒径が６ｍｍ以下になるまで粉砕し、ガラスが部分剥離した後の膜の露出度を測定し、表３によりパンメル値を求めた。得られたパンメル値が２〜７の場合を「○」、０、１又は８である場合を「×」と評価した。
【０１３７】
【表１】
2020176056.tif 000004
【０１３８】
【表２】
2020176056.tif 000005
【０１３９】
【表３】
2020176056.tif 000006
【０１４０】
（実施例２０）
ポリビニルブチラール樹脂（ｎ−ブチルアルデヒドによりアセタール化されているポリビニルブチラール樹脂、平均重合度１７００、水酸基の含有率３０．８モル％、アセチル化度０．７モル％、ブチラール化度６８．５モル％）１００重量部に対し、発光材料として２，５−ジヒドロキシテレフタル酸ジエチル（Ａｌｄｒｉｃｈ社製）を０．５重量部、紫外線吸収剤として２−［２−ヒドロキシ−３，５−ビス（ａ，ａ−ジメチルベンジル）フェニル］−２Ｈ−ベンゾトリアゾールを０．２重量部、酸化防止剤として２，６−ジ−ｔｅｒｔ−ブチル−ｐ−クレゾールを０．２重量部、可塑剤としてトリエチレングリコールジ−２−エチルヘキサノエート（３ＧＯ）を４０重量部、接着力調整剤としてギ酸カリウム（和光純薬工業社製）をカリウム濃度が１５０ｐｐｍとなる量を添加し、ミキシングロールで充分に混練し、樹脂組成物を得た。
得られた樹脂組成物を押出機により押出して、平均厚み０．７６ｍｍの単層の合わせガラス用中間膜を得た。
【０１４１】
厚み２．５ｍｍの透明フロート板ガラス、合わせガラス用中間膜、及び、厚み２．５ｍｍの透明フロート板ガラスをこの順に積層し、耐熱性のテープを用いてずれることがないように固定した。
得られた積層体を真空バッグに設置し、室温（２５℃）で９３３．２ｈＰａの減圧度にて真空バッグ内の脱気を行った。続いて、脱気状態を維持したまま、真空バッグを１００℃まで昇温し、温度が１００℃まで到達した後２０分間保持した。その後、真空バッグを自然冷却により冷却し、温度が３０℃まで低下したことを確認し、圧力を大気圧に開放した。
上記真空バッグ法により仮圧着された合わせガラスを、オートクレーブを用いて、１３５℃、圧力１．２ＭＰａの条件で２０分間圧着し、合わせガラスを得た。
なお、合わせガラスとしては、以下に示す評価試験のために、縦１５０ｍｍ×横１５０ｍｍの合わせガラスと、縦５０ｍｍ×横５０ｍｍの合わせガラスの２種類を作製した。
【０１４２】
（実施例２１〜３５、比較例２、３）
発光材料及び紫外線吸収剤の配合量を表４、５のようにした以外は実施例２０と同様に合わせガラス用中間膜及び合わせガラスを得た。
【０１４３】
（評価）
実施例及び比較例で得られた合わせガラスについて、以下の方法で評価を行った。結果を表４、５に示した。
【０１４４】
（１）輝度の評価
得られた縦５０ｍｍ×横５０ｍｍの合わせガラスを、暗室下にて、合わせガラスの面に対して垂直方向に１０ｃｍ離れた位置に配置したＨｉｇｈ  Ｐｏｗｅｒキセノン光源（朝日分光社製、「ＲＥＸ−２５０」、照射波長４０５ｎｍ）から合わせガラスの全面へ光を照射し、光を照射した合わせガラスの面から４５度の角度で、合わせガラスの面からの最短距離が３５ｃｍとなる位置であり、かつ光を照射した側に配置した輝度計（トプコンテクノハウス社製、「ＳＲ−３ＡＲ」）によって輝度を測定した。
得られた輝度が２００ｃｄ／ｍ２以上の場合を「○」と、輝度が２００ｃｄ／ｍ２未満の場合を「×」と評価した。
【０１４５】
得られた面積が５０ｍｍ×５０ｍｍの合わせガラスを、ＪＩＳ−ＵＶ試験機（７５０Ｗ、光源が石英ガラス水銀燈）にて１０００時間紫外線照射した。
紫外線照射後、上記初期輝度の評価方法と同様の方法にて輝度を測定した。
初期輝度に対する紫外線照射後の輝度の比率（紫外線照射後の輝度／初期輝度×１００）を算出し、該比率が５０％以上の場合を「○」、５０％未満の場合を「×」と評価した。
【０１４６】
（２）可視光透過率の測定
得られた縦５０ｍｍ×横５０ｍｍの合わせガラスについて、自記分光光度計（日立製作所製、Ｕ４１００）を使用して３００〜２５００ｎｍ透過率を測定し、ＪＩＳ  Ｒ  ３２１１（１９９８）に準拠して、３８０〜７８０ｎｍの可視光透過率を算出した。
【０１４７】
（３）パンメル値の測定
得られた縦１５０ｍｍ×横１５０ｍｍの合わせガラスを−１８℃±０．６℃の温度の環境下に１６時間静置し、この合わせガラスの中央部を頭部が０．４５ｋｇのハンマーで打って、ガラスの粒径が６ｍｍ以下になるまで粉砕し、ガラスが部分剥離した後の膜の露出度を測定し、表６によりパンメル値を求めた。得られたパンメル値が２〜７の場合を「○」、０、１又は８である場合を「×」と評価した。
【０１４８】
【表４】
2020176056.tif 000007
【０１４９】
【表５】
2020176056.tif 000008
【０１５０】
【表６】
2020176056.tif 000009
【産業上の利用可能性】
【０１５１】
本発明１によれば、サリチル酸系化合物やベンゾフェノン系化合物等の芳香族化合物を含有しながらも着色のない合わせガラス用中間膜、発光性合わせガラス用中間膜、及び、該合わせガラス用中間膜を含む合わせガラスを提供することができる。